(57)【特許請求の範囲】
【請求項１】
接合界面を有する２以上の金属製の試験片の接合界面の一部に凹凸を形成した後に、これらの試験片を相互に固相接合し、接合界面に接合部と接触部領域を設けた試験体であって、接合する前の金属製試験片の前記接触部領域は、粗さＲｙが５０μｍ以上の凹凸からなり、該接触部領域以外の接合部の粗さＲａが１０μｍ以下であることを特徴とする非破壊検査用模擬試験体。
【請求項２】
接合界面を有する２以上の金属製の試験片の間に、貫通穴を有する厚さ５０μｍ以上の金属薄を挟み込んで固相接合し、接合界面に接合部と接触部領域を設けた試験体であって、前記試験片の接合面及び金属薄膜の表面の粗さＲａが１０μｍ以下であることを特徴とする非破壊検査用模擬試験体。
【請求項３】
応力腐食割れ試験に使用する請求項１又は２記載の非破壊検査用模擬試験体。
【請求項４】
接合界面を有する２以上の金属製の試験片を準備し、この試験片の接合界面の一部に凹凸を形成した後に、これらの試験片を相互に固相接合する非破壊検査用模擬試験体の製造方法であって、接合する前の金属製試験片の前記凹凸を施した領域の粗さＲｙを５０μｍ以上とし、該接触部領域以外の接合部の粗さＲａを１０μｍ以下とすることにより、接合界面に接合部と接触部領域を形成することを特徴とする非破壊検査用模擬試験体の製造方法。
【請求項５】
接合界面を有する２以上の金属製の試験片の間に、貫通穴を有する厚さ５０μｍ以上の金属薄を挟み込んで固相接合する非破壊検査用模擬試験体の製造方法であって、前記試験片の接合面及び金属薄膜の表面の粗さＲａが１０μｍ以下とすることにより、接合界面に接合部と接触部領域を形成することを特徴とする非破壊検査用模擬試験体の製造方法。
【請求項６】
固相接合時の圧力を１ＭＰａ以上、温度を材料融点の７０％以上、保持時間を５分以上とすることを特徴とする請求項４又は５記載の非破壊検査用模擬試験体の製造方法。
【請求項７】
凹凸を施す領域と凹凸を施す領域の粗さＲｙを調整することにより、所定の形状の「きず」を模擬することを特徴とする請求項４記載の非破壊検査用模擬試験体の製造方法。
【請求項８】
金属箔の貫通穴の３次元的位置及び空間密度を調整することにより、所定形状の「きず」を模擬することを特徴とする請求項５記載の非破壊検査用模擬試験体の製造方法。
【発明の詳細な説明】
【技術分野】
【０００１】
本発明は、非破壊検査において検査員の技能研鑽および装置感度校正に主として用いる、模擬応力腐食割れ試験体及びその製造方法に関するものである。
【背景技術】
【０００２】
プラントの健全性を維持するためには適切な保全活動、特に劣化を早期かつ定量的に検知するための適切な検査の実施は欠かすことができない。このために、検査員の技能研鑽および装置性能評価のためには適切な試験体が不可欠であるが、実機で発生する「きず」、特に実用上大きな問題となっている応力腐食割れについては、検査時の信号が微弱であるために検出が困難であるということが広く知られている。
【０００３】
しかし、その非破壊信号の応答に対する影響因子およびメカニズムについては解明が十分ではないという問題がある。そのため、現状では材料を腐食環境下に長時間さらすことで人為的に応力腐食割れを導入した試験体を用いて、応力腐食割れに対する各種検討が行われている。
【０００４】
このように非破壊検査用試験体のために人為的に応力腐食割れを導入することは、腐食という現象を用いるため、導入する「きず」の形状を制御することが困難である上に多額の費用と長い加工時間を要するという問題がある。
加えて、人為的に導入された応力腐食割れは必ずしも実際に発生する応力腐食割れと類似性は高くは無いことも指摘されている。そのため、非破壊検査の観点から応力腐食割れを模擬する検討がこれまでに少なからず行われている。
【０００５】
例えば、特許文献１においては、接合面に低融点金属を塗布した後に冷却することで任意形状の粒界応力腐食割れ模擬領域を設ける手法が述べられている。しかし、当該技術では形状の制御はｍｍ単位と述べられており、実際のプラントにおける非破壊検査で求められる「きず」評価能力を考慮すると、この特許文献１のレベルでは不十分であり、より精度高く「きず」形状を制御することが望まれる。
【０００６】
形状の制御が比較的容易である疲労割れを用い、疲労割れに圧縮応力を加えることにより割れを閉口させ、応力腐食割れを模擬するという試みも行われている（非特許文献１及び非特許文献２参照）。しかしながら、割れの開口の度合いは、必ずしも非破壊検査信号に影響を与えるものではなく、前記非特許文献では、模擬応力腐食割れの製作技術として必ずしも妥当とは言えない。
【０００７】
非特許文献３およびその引用文献（注）においては、非接合材の一方もしくはインサート材中に欠陥を加工したのちに溶接を施すこと。また、特許文献２においては、粉末中に銅箔を埋め込んで加圧成形した後、銅箔を溶融させることで、材料内部に空隙部を生じさせる手法が述べられている。しかしながら、これらの技術では応力腐食割れの信号が微弱である最大の理由と考えられる、破面の部分的接触を模擬することが困難であるという課題が残っている。
【０００８】
また、非特許文献４では、φ６ｍｍ×０．２ｍｍの円柱状の欠陥相当の空洞部を形成し、拡散接合による非破壊試験用模擬欠陥試験体の製作方法が記載されている。しかし、この場合、溶接欠陥の試験体として有効かも知れないが、加工した欠陥の大きさが巨大で、模擬応力腐食割れの「きず」に適合せず、模擬欠陥試験体として適切でない。
【先行技術文献】
【特許文献】
【０００９】
【特許文献１】特許４０５５２７８号公報
【特許文献２】登録実用新案第３０４１２８０号公報
【非特許文献】
【００１０】
【非特許文献１】R. Clark, 他２名著「The effect of crack closure on the reliability of NDT predictions of crack size」NDT INTERNATINAL 、第２０号、Ｎｏ．５（１９８７年１０月）２６９−２７５頁
【非特許文献２】Noritaka Yusa, 他４名著、「Eddy current inspection of closed fatigue and stress corrosion cracks」、MEASUREMENT SCIENCE AND TECHNOLOGY IPO Publishing Ltd (2007 Printed in the UK)、第１８号、３４０３−３４０８頁
【非特許文献３】「超音波探傷試験のための模擬欠陥試験体の製作」軽金属溶接第２８号（１９９０）Ｎｏ．１０、４３１−４３８頁
【非特許文献４】松井繁朋、他５名著「拡散接合による非破壊試験用模擬欠陥試験体の製作」、溶接学会全国大会公演概要、第４２集、（‘８８−４）、頁１０８−１０２
【発明の概要】
【発明が解決しようとする課題】
【００１１】
本発明は、このような課題に鑑み創案されたものであり、実際の応力腐食割れと同等の非破壊検査信号を与える試験体を、その性状を定量的に制御しつつも、安価に製作することを可能ならしめる技術を提供するものである。
【課題を解決するための手段】
【００１２】
上述した課題を解決するため、以下の１〜８の発明を提供する。
１．接合界面を有する２以上の金属製の試験片の接合界面の一部に凹凸を形成した後に、これらの試験片を相互に固相接合し、接合界面に接合部と接触部領域を設けた試験体であって、接合する前の金属製試験片の前記接触部領域は、粗さＲｙが５０μｍ以上の凹凸からなり、該接触部領域以外の接合部の粗さＲａが１０μｍ以下であることを特徴とする非破壊検査用模擬試験体。
２．接合界面を有する２以上の金属製の試験片の間に、貫通穴を有する厚さ５０μｍ以上の金属薄を挟み込んで固相接合し、接合界面に接合部と接触部領域を設けた試験体であって、前記試験片の接合面及び金属薄膜の表面の粗さＲａが１０μｍ以下であることを特徴とする非破壊検査用模擬試験体。
３．応力腐食割れ試験に使用する前記１又は２記載の非破壊検査用模擬試験体。
【００１３】
４．接合界面を有する２以上の金属製の試験片を準備し、この試験片の接合界面の一部に凹凸を形成した後に、これらの試験片を相互に固相接合する非破壊検査用模擬試験体の製造方法であって、接合する前の金属製試験片の前記凹凸を施した領域の粗さＲｙを５０μｍ以上とし、該接触部領域以外の接合部の粗さＲａを１０μｍ以下とすることにより、接合界面に接合部と接触部領域を形成することを特徴とする非破壊検査用模擬試験体の製造方法。
５．接合界面を有する２以上の金属製の試験片の間に、貫通穴を有する厚さ５０μｍ以上の金属薄を挟み込んで固相接合する非破壊検査用模擬試験体の製造方法であって、前記試験片の接合面及び金属薄膜の表面の粗さＲａが１０μｍ以下とすることにより、接合界面に接合部と接触部領域を形成することを特徴とする非破壊検査用模擬試験体の製造方法。
６．固相接合時の圧力を１ＭＰａ以上、温度を材料融点の７０％以上、保持時間を５分以上とすることを特徴とする前記４又は５記載の非破壊検査用模擬試験体の製造方法。
７．凹凸を施す領域と凹凸を施す領域の粗さＲｙを調整することにより、所定の形状の「きず」を模擬することを特徴とする前記４記載の非破壊検査用模擬試験体の製造方法。
８．金属箔の貫通穴の３次元的位置及び空間密度を調整することにより、所定形状の「きず」を模擬することを特徴とする前記５記載の非破壊検査用模擬試験体の製造方法。
【発明の効果】
【００１４】
本発明により、実機で発生する応力腐食割れに近い応答をする非破壊検査用模擬試験体を容易に、安価に、かつ迅速に得ることができると共に、その粒界応力腐食割れの性状を精度良く制御することが可能となるという優れた効果を有する。
【図面の簡単な説明】
【００１５】
【図１】本発明の請求項１の実施形態である模擬応力腐食割れ試験体の製作手順である。
【図２】本発明の請求項２の実施形態である模擬応力腐食割れ試験体の製作手順である。
【図３】粗さＲｙが３０μｍの試験体の接合界面を表す顕微鏡写真である。
【図４】粗さＲｙが９０μｍの試験片の接合界面を示す顕微鏡写真である。
【図５】正弦波の振幅Ａと参照信号に対する位相差φを用いて、Ｘシグナル＝Ａｃｏｓ（φ）、Ｙシグナル＝Ａｓｉｎ（φ）として、２次元平面上の信号として表した結果を示す図である。
【発明を実施するための形態】
【００１６】
本願発明の非破壊検査用模擬試験体は、特定の接合界面を有する２以上の金属製の試験片からなる。この試験片の接合界面の一部に凹凸を形成する。この凹凸は、粗さＲｙが５０μｍ以上の凹凸である。粗さＲｙは、試験を行う材料に応じて任意に変えることができる。この凹凸部が接合界面の不完全接合領域となる。この粗さＲｙが５０μｍ以上の凹凸を形成する場合は、試験片を局部的にグラインダー加工することによって形成できるが、他の加工によってＲｙを５０μｍ以上の凹凸に形成しても良い。模擬するきずの大きさはＲｙが５０μｍ以上の凹凸を施した領域の広さで制御されるものであり、接合の度合いはＲｙの値により制御することが可能であり、Ｒｙが小であるほど信号が微弱なきずを模擬することができる。
【００１７】
一方、接合する前の金属製試験片の凹凸を形成する領域以外の接合部の粗さＲａは１０μｍ以下とする。これは、凹凸を形成する領域とは明確にことなるように、研磨加工を行うことによって形成する。この接合部は、固相拡散の際に強固に接合し、空隙は存在しない接合部となる。この非破壊検査用模擬試験体は、通常応力腐食割れの模擬試験体に適するが、類似の非破壊検査用模擬試験体に適用できることは言うまでもない。
【００１８】
応力腐食割れは、実機で発生する「きず」であり、実用上大きな問題となっているが、この応力腐食割れについては、検査時の信号が微弱であるために検出が困難である。しかし、本願発明の上記粗さＲｙが５０μｍ以上の凹凸を加工した領域から得られる検査信号が、後述する試験に示すように、実機で発生する応力腐食割れに近似しており、非破壊検査用模擬試験体に最適である。
【００１９】
このようにして作製した試験片を、粗さＲｙが５０μｍ以上の凹凸を持つ部位相互とＲａは１０μｍ以下の部位相互が、それぞれ向き合うように界面を接触させた後、固相接合する。固相接合に際しては、接合時の圧力を１ＭＰａ以上、温度を材料融点の７０％以上、保持時間を５分以上とすることが望ましい。但し、非破壊検査用模擬試験体の種類に応じて、この接合の条件を変更することができることは言うまでもない。しかし、多くの非破壊検査用模擬試験体は、上記の接合条件に適合する。
【００２０】
また、これらの試験片の複数枚を同時に固相接合し、非破壊検査用模擬試験体にすることができる。また、粗さＲｙが５０μｍ以上の凹凸を持つ部位とＲａは１０μｍ以下の部位をずらして製作することにより、同時に複数の非破壊検査を実施することが可能であり、このように少数の試験体で複数の模擬試験又は模擬検査を実施することができることは容易に理解されるであろう。
【００２１】
以下に、試験例を詳細に説明するが、その場合の接合界面の様子を図３、図４に示す。図３は、粗さＲｙが３０μｍの試験体の接合界面を示す。試験片の中央部左から右に細線が見られるが、これは材料（試験片）の拡散接合した結晶の界面であり、結果としてこの結晶の界面が細い筋として見える。
【００２２】
一方、粗さＲｙが９０μｍの試験片の接合界面を図４に示す。試験片の中央部左から右にかけて、黒い太筋の部位（２箇所）と細線部（前記２箇所を挟む部位）を見ることができる。黒い太筋の部位はＲｙ９０μｍを加工した領域の凹部に起因し、細線部は凸部に起因する。な
前記黒い太筋の部位では、界面の多くは接合せず、単に接触しているか又は非接触部と考えられる。
【００２３】
この黒い太筋の部位（２箇所）の厚さ（図４の幅）は、平均結晶粒径よりも小さい幅であることが分かる。この微細な間隙が内部で断続的に存在する試験体が、非破壊検査用模擬試験体、特に応力腐食割れ用の試験体として最適な条件となる。
すなわち、凹凸を施す領域と凹凸を施す領域の粗さＲｙを調整することにより、所定の形状の「きず」を模擬することができる。
【００２４】
上記については、試験片を局部的にグラインダー加工により非破壊検査用模擬試験体を作製した例を示したが、接合界面を有する２以上の金属製の試験片の間に、貫通穴を有する厚さ５０μｍ以上の金属薄を挟み込んで固相接合し、接合界面に接合部と不完全接合領域を設けることによっても試験体を作製することが可能である。この場合、前記試験片の接合面及び金属薄膜の表面の粗さＲａを１０μｍ以下とすることが必要である。
【００２５】
そして、この場合にも、上記と同様に、固相接合の際に、接合時の圧力を１ＭＰａ以上、温度を材料融点の７０％以上、保持時間を５分以上とすることが望ましい。そして、この場合、金属箔の貫通穴の３次元的位置及び空間密度を調整することにより、所定形状の「きず」を模擬することが可能である。
【００２６】
上記の例については、ステンレス鋼（ＳＵＳ３１６）の試験片を用いた例を示したが、この他、他のステンレス鋼、ニッケル（ニッケル基合金を含む）、チタン（チタン基合金を含む）、これらの金属又は合金の溶接材、などの金属材料の非破壊検査、特に応力腐食割れの試験用模擬試験体とすることができる。
応力腐食割れ試験等の非破壊検査には、例えば超音波による非破壊検査法、渦電流探傷法などを使用することができる。
【００２７】
次に、添付図面に基づいてより詳細に説明する。各図に共通の部分は同じ符号を使用する。図１は、本発明における請求項１の実施形態の一例を示す。１１、１２は模擬試験体を構成する材料であり、両者が面２１、２２で接合されることによって、模擬応力腐食割れ試験体が作成されるものとする。
接合に先立ち、面２１と２２のいずれか片方もしくは両方には、Ｒｙが５０μｍ以上であるような凹凸を人為的に施した領域３１を設け、面２１および面２２において領域３１以外の部位はＲａが１０μｍ以下となるように平滑化を施す。
【００２８】
しかる後に、１１、１２の接合部に圧縮応力を加え、全体を高温、高圧下に保持することによって、１１、１２を固相接合により接着させる。これにより、凹凸を施した領域３１については不完全な接着、凹凸を施さなかった領域３２については完全な接着が起こり、応力腐食割れが有する部分的な接触という特徴を模擬することができる。領域３１を任意に設定することによって、所望の長さ、深さ、輪郭形状を有する形状を有する「きず」を模擬することができる。
【００２９】
図２は、本発明における請求項２の実施形態の一例を示す。１１、１２は模擬試験体を構成する材料であり、１３は厚さ５０μｍ以上である１１、１２と同一の材料である。接合に先立ち、面２１および面２２、そして材料１３が面２１および面２２と接合される面は粗さＲａが１０μｍ以下となるように平滑化を施し、また、材料１３には任意形状を有する貫通孔４１を加工する。しかる後に、１１、１２、１３の接合部に圧縮応力を加え、全体を高温、高圧下に保持することによって、固相接合により接着させる。
【００３０】
これにより、貫通孔４１の形状に応じた３次元的形状を有する非接触領域が材料内部に形成され、応力腐食割れの模擬試験体を製作することができる。またその際、貫通孔４１の形状および材料１３の厚みを任意に設定することによって、所望の長さ、深さ、輪郭形状を有する形状を有する「きず」を模擬することができる。
尚、図では材料１３は５枚としているが、これは５枚に限定するものではなく、また加工する貫通孔４１の形状は材料１３全てにおいて同一である必要はないことは言うまでもない。
【００３１】
尚、本実施の形態においては、模擬試験体を製作するための材料としてブロック材を用いて説明したが、勿論、材料はブロック材に限定されるものではなく、平板や管状であっても良いことは言うまでもない。
【００３２】
また、接合に関しては拡散接合を想定した図を用いたが、これは用いる固相接合が拡散接合に限定されるというものではなく、例えば大型もしくは複雑な形状を有する試験体の製作においてはＨＩＰ接合等他の固相接合を適用することが可能であるが、本実施の形態において肝要であるのは固相接合前に接合面に加工を施すという点であり、固相接合の手順は既存の技術に従うものである。すなわち、例えばＨＩＰ接合を適用するのであれば材料をカプセルに封入する等、各接合法に応じた手順が加わることは言うまでもない。
【実施例】
【００３３】
次に、実施例について説明する。なお、この実施例は発明の理解を容易にするものであって、この実施例に本願発明が制限を受けるものではない。本願発明は、明細書に記載する技術思想を前提にするものであり、この技術思想を中心して展開した明細書に記載する内容を全て包含するものである。
【００３４】
（実施例１）
図１に示す試験片を作製した。すなわち１１、１２は模擬試験体を構成する材料であり、両者を面２１、２２で接合するものである。この試験片としてステンレス鋼（ＳＵＳ３１６）を使用し、模擬応力腐食割れ試験体を作製する。
接合に先立ち、面２１と面２２の両方に、Ｒｙが９０μｍであるような凹凸を人為的に施した領域３１を設けた。この凹凸は、グラインダーにより粗面化したものであり、Ｒｙが９０μｍとした。また、領域３１の大きさは接合後の不完全結合部の長さが１０ｍｍ、深さが５ｍｍとなるように設けた。一方、面２１および面２２においては、領域３１以外の部位は、バフによる研磨加工により、Ｒａが１μｍ以下となるように平滑化した。
【００３５】
次に、前記１１、１２の接合部に約１０Ｍパスカルの圧縮応力を加え、全体を高温（温度：約１０００°Ｃ）下に、約６０分間保持することによって、接合面１１、１２を固相接合により接着させた。
これにより、凹凸を施した領域３１については不完全な接着、凹凸を施さなかった領域３２については完全な接着が起こり、応力腐食割れが有する部分的な接触という特徴を模擬することができた。この様子を図４に示す。
【００３６】
上記の拡散接合の条件で接合することにより、試験片の中央部左から右にかけて、黒い太筋の部位（２箇所）と細線部（前記２箇所を挟む部位）を見ることができた。細線部は材料（試験片）の拡散接合した結晶の界面であり、黒い太筋の部位（２箇所）は、接合していない箇所で、単に接触しているか又は非接触部である。
上記の拡散接合条件では、接合している部位のために、単に接触しているか又は非接触部である黒い太筋の部位（２箇所）は、それ以上の接触は進まなかった。
【００３７】
この黒い太筋の部位（２箇所）の厚さ（図４の幅）は、平均結晶粒径よりも小さい幅であった。この微細な間隙が断続的に存在する試験体が、非破壊検査用模擬試験体、特に応力腐食割れ用の試験体として最適な条件となった。
すなわち、凹凸を施す領域と凹凸を施す領域の粗さＲｙを調整することにより、所定の形状の「きず」を模擬することができた。
一方、領域３１の粗さＲｙを３０μｍとして同様の試験を行った場合の様子を図３に示す。Ｒｙが９０μｍの場合の結果と比較すると、前述の黒い太筋は確認できず、界面全体が結合していることが確認できる。
【００３８】
次に、この非破壊検査用模擬試験体を用いて渦電流探傷の試験を実施した。この結果を図５に示す。この図５は、正弦波の振幅Ａと参照信号に対する位相差φを用いて、Ｘシグナル＝Ａｃｏｓ（φ）、Ｙシグナル＝Ａｓｉｎ（φ）として、２次元平面上の信号として表した結果を示す図である（ＴＥＳＴ ＰＩＥＣＥ、参照）。
比較のため、放電加工により加工した、長さ１０ｍｍ、深さ５ｍｍ、幅０.３ｍｍの矩形人工スリットに対して同様の試験を実施した結果により得られた信号も、図６に併せて示した（ＥＤＭ，５ｍｍ、参照）。
【００３９】
この図５に示すように、模擬試験体からの探傷信号とスリットからの探傷信号の位相角はほぼ一致している。通常渦電流探傷法では信号の位相角が「きず」深さをあらわすものであるため、これは模擬試験体に含まれる「きず」の深さは人工スリットの深さとほぼ等しいということを意味しており、想定通りの形状の「きず」が模擬試験体中に導入されたことを示している。
【００４０】
しかしながら、製作した模擬試験体に含まれる「きず」の大きさはこの矩形人工スリットとほぼ同じであるにもかかわらず、信号振幅は人工スリットからのものと比べると１０分の１程度となっていることが確認できる。
一般的に、応力腐食割れからの探傷信号は形状が同じ大きさのスリットの数分の１から１０分の１程度なので、本試験では、実際の応力腐食割れ試験を実施した場合のＸシグナル＝Ａｃｏｓ（φ）、Ｙシグナル＝Ａｓｉｎ（φ）に一致した結果を得ることができたと言うことができる。
【００４１】
但し、振幅Ａは、入力信号の振幅及び探傷器の増幅率等に依存し、またφも、何を参照信号とするかによって異なる。通常、これらの値は、探傷時に信号が見易くなるように適宜設定されるのであるが、そもそもφに厳密が物理的意味を持たせることが難しいので、参照信号に対するずれを測定することになる。
したがって、本試験において、実際の応力腐食割れ試験を実施した場合のＸシグナル＝Ａｃｏｓ（φ）、Ｙシグナル＝Ａｓｉｎ（φ）に一致した結果を得ることができたことは、非破壊検査用模擬試験体として有用であることの証左であると言える。
【００４２】
上記においては、試験片としてステンレス鋼（ＳＵＳ３１６）を使用し、面２１と面２２の両方に、Ｒｙが９０μｍであるような凹凸を人為的に施した領域３１を設けた模擬応力腐食割れ試験体を作製した場合を説明したが、図２に示す例においても同様な結果を得ることができる。
【００４３】
すなわち、この例では、１１、１２は模擬試験体を構成する材料とし、１３は厚さ５０μｍ以上である１１、１２と同一の材料とする。面２１および面２２、そして材料１３が面２１および面２２と接合される面は粗さＲａが１０μｍ以下となるように平滑化を施す。また、材料１３には任意形状を有する貫通孔４１を加工する。
【００４４】
しかる後に、１１、１２、１３の接合部に圧縮応力を加え、上記実施例１と同様な条件で固相接合により接着させる。
これにより、貫通孔４１の形状に応じた３次元的形状を有する非接触領域が材料内部に形成され、応力腐食割れの模擬試験体を製作することができる。
【産業上の利用可能性】
【００４５】
本発明によれば、実機で発生する応力腐食割れに近い応答をする非破壊検査用模擬試験体を容易且つ安価に得ることができると共に、その粒界応力腐食割れの性状を精度良く制御することが可能となるため、非破壊検査員の技能向上及び非破壊検査装置の性能評価と性能向上に大いに貢献することができる。
【符号の説明】
【００４６】
１１：模擬応力腐食割れ試験体を構成する材料
１２：模擬応力腐食割れ試験体を構成する材料
１３：模擬応力腐食割れ試験体を構成する材料
２１：模擬応力腐食割れ試験体を構成する材料１１の一面
２２：模擬応力腐食割れ試験体を構成する材料１２の一面
３１：人為的にＲｙが５０μｍ以上の粗さを設けた領域
４１：材料１３に加工された貫通孔
【図１】
0005392779.tif 000002
【図２】
0005392779.tif 000003
【図３】
0005392779.tif 000004
【図４】
0005392779.tif 000005
【図５】
0005392779.tif 000006